(57)【要約】【課題】透明性に優れたポリオレフィン系樹脂組成物を与える新規結晶核剤およびそれを用いたポリオレフィン系樹脂組成物を提供する。【解決手段】下記一般式（１）、2010053248.tif 000018（式（１）中、Ｒは水素原子、分岐を有してもよい炭素原子数１〜１２のアルキル基、置換基を有してもよい炭素原子数３〜１２のシクロアルキル基、置換基を有してもよい炭素原子数６〜１８のアリール基を表し、複数あるＲは各々異なるものであってよい）で表されるカルバメート構造が炭素原子数１〜１０の炭化水素基を介して少なくとも４つ以上連結した構造を有する結晶核剤である。また、ポリオレフィン系樹脂１００質量部に対して、該結晶核剤０．０１〜１０質量部を含有させてなるポリオレフィン系樹脂組成物。【選択図】なし【特許請求の範囲】
【請求項１】
下記一般式（１）、
2010053248.tif 000014
（式（１）中、Ｒは水素原子、分岐を有してもよい炭素原子数１〜１２のアルキル基、置換基を有してもよい炭素原子数３〜１２のシクロアルキル基、置換基を有してもよい炭素原子数６〜１８のアリール基を表し、複数あるＲは各々異なるものであってよい）で表されるカルバメート構造が炭素原子数１〜１０の炭化水素基を介して少なくとも４つ以上連結した構造を有することを特徴とする結晶核剤。
【請求項２】
前記結晶核剤が、下記一般式（２）、
2010053248.tif 000015
（式（２）中、Ｒは一般式（１）中のＲと同じものを表し、ｎは２〜８の整数を表し、複数あるＲは各々異なるものであってもよい）
又は下記一般式（３）、
2010053248.tif 000016
（式（３）中、Ｒは一般式（１）中のＲと同じものを表し、複数あるＲは各々異なるものであってもよい）で表されたものである請求項１記載の結晶核剤。
【請求項３】
前記結晶核剤が、下記一般式（４）、
2010053248.tif 000017
（式（４）中、Ｒは、一般式（１）中のＲと同じものを表し、複数あるＲは各々異なるものであってもよい）で表されたものである請求項１記載の結晶核剤。
【請求項４】
ポリオレフィン系樹脂１００質量部に対して、請求項１〜３のうちいずれか１項に記載の結晶核剤０．０１〜１０質量部を含有することを特徴とするポリオレフィン系樹脂組成物。
【請求項５】
前記ポリオレフィン系樹脂がポリプロピレン樹脂である請求項４記載のポリオレフィン系樹脂組成物。
【発明の詳細な説明】
【技術分野】
【０００１】
本発明は、新規の結晶核剤及びそれを含有してなるポリオレフィン系樹脂組成物に関し、詳しくは、透明性に優れたポリオレフィン系樹脂組成物を与える新規結晶核剤およびそれを用いたポリオレフィン系樹脂組成物に関する。
【背景技術】
【０００２】
ポリオレフィン系樹脂は、その成形加工性、耐熱性、力学的特性及び低比重等に優れている利点があり、フィルム、シート及び各種成形品（構造部品等）に広く利用されている。しかし、ポリオレフィン系樹脂自身は、一般的には優れた物性を有しているものの、ある種の用途によっては、その樹脂本来の優れた性能が引き出せないために、その適用が制限される場合があった。
【０００３】
この欠点は、ポリオレフィン系樹脂の結晶性に由来するものである。ポリオレフィン系樹脂の結晶性を改善して樹脂の透明性を向上させ、また耐熱性や力学的強度を付与するために、種々の結晶核剤を用いることが広く行われている。かかる結晶核剤としては、例えば、安息香酸ナトリウム、４−第三ブチル安息香酸アルミニウム塩、アジピン酸ナトリウム及び２ナトリウムビシクロ［２．２．１］ヘプタン−２，３−ジカルボキシレート等のカルボン酸金属塩、ナトリウムビス（４−第三ブチルフェニル）ホスフェート、ナトリウム−２，２’−メチレンビス（４，６−ジ第三ブチルフェニル）ホスフェート及びリチウム−２，２’−メチレンビス（４，６−ジ第三ブチルフェニル）ホスフェート等のリン酸エステル金属塩、ジベンジリデンソルビトール、ビス（メチルベンジリデン）ソルビトール及びビス（ジメチルベンジリデン）ソルビトール等の多価アルコール誘導体等の化合物が挙げられる。
【０００４】
ポリオレフィン系樹脂の特性を改善するために、アミド化合物を添加することは広く知られている。例えば、特許文献１には、銅等の重金属と接触するポリプロピレンの劣化を抑制するためフェニレンジアミンの脂肪酸ジアミド化合物を配合することが提案され、重金属による劣化の抑制効果が示されている。また、特許文献２には、ポリブテン−１を５重量％以上含有するポリオレフィン重合体にビスアミド化合物を配合することでヒートシール性や透明性が向上することが開示されている。さらに、特許文献３には、ジアミンとモノカルボン酸から得られるアミド化合物をポリプロピレンに添加することでβ晶を多量に含有する結晶性ポリプロピレン系樹脂組成物が得られることが開示されている。さらにまた、特許文献４には、ナフタレンジカルボン酸又はビフェニルジカルボン酸とモノアミンとを反応させた化合物が提案されている。
【特許文献１】特開昭５０−１０５５５８号公報
【特許文献２】特開昭５１−１１４４８２号公報
【特許文献３】特開平６−１０７８７５号公報
【特許文献４】特開平５−３１０６６５号公報
【発明の開示】
【発明が解決しようとする課題】
【０００５】
以上に示すようにこれまでに種々の結晶核剤の検討がなされているが、近年ポリオレフィン系樹脂、特にポリプロピレン樹脂に求められる性能はより高度なものとなり、更なる透明性改善とその他の特性を付与することができる結晶核剤が求められている。そのため、これまでに提案された結晶核剤では十分とはいえず、更なる結晶核剤の開発が望まれている。
【０００６】
例えば、特許文献１に記載されているフェニレンジアミンの脂肪酸ジアミド化合物は、ポリプロピレン樹脂に対しては、結晶核剤としての効果が小さく実用的なものではなかった。また、特許文献２に記載のビスアミド化合物（明細書第７頁第３表に記載の、試料Ｎｏ．３−５及びＮｏ．３−６として示されている、Ｎ，Ｎ’−ジオクタデシル−ノナンジアミド）は、単独ではポリプロピレンに対する透明性向上効果は認められず、ポリブテン−１を配合する必要があった。さらに、特許文献３に記載のジアミンとモノカルボン酸から得られるアミド化合物はβ晶結晶核剤であるが、ポリプロピレン系樹脂組成物においては、β晶はα晶に比較して低融点であるため耐熱性が低く、成形品の透明性が乏しいため、耐熱性及び透明性を兼ね備えたポリプロピレンの提供には適さなかった。また、特許文献４に記載の、ナフタレンジカルボン酸又はビフェニルジカルボン酸とモノアミンとを反応させた化合物は、実際に評価してみたところ透明性改善効果は小さく、満足できるものではなかった。
【０００７】
そこで、本発明の目的は、上記の従来技術の問題を解決し、透明性に優れたポリオレフィン系樹脂組成物を与える新規結晶核剤およびそれを用いたポリオレフィン系樹脂組成物を提供することにある。
【課題を解決するための手段】
【０００８】
本発明者は、上記課題を解決するために鋭意検討を重ねた結果、特定のカルバメート構造を有する結晶核剤とすることにより上記目的を達成し得ることを見出し、本発明を完成するに至った。
【０００９】
即ち、本発明の結晶核剤は、下記一般式（１）、
2010053248.tif 000002
（式中、Ｒは水素原子、分岐を有してもよい炭素原子数１〜１２のアルキル基、置換基を有してもよい炭素原子数３〜１２のシクロアルキル基、置換基を有してもよい炭素原子数６〜１８のアリール基を表し、複数あるＲは各々異なるものであってよい）で表されるカルバメート構造が炭素原子数１〜１０の炭化水素基を介して少なくとも４つ以上連結した構造を有することを特徴とするものである。
【００１０】
また、本発明の結晶核剤は、上記結晶核剤が、下記一般式（２）、
2010053248.tif 000003
（式（２）中、Ｒは一般式（１）中のＲと同じものを表し、ｎは２〜８の整数を表し、複数あるＲは各々異なるものであってもよい）
又は下記一般式（３）、
2010053248.tif 000004
（式（３）中、Ｒは一般式（１）中のＲと同じものを表し、複数あるＲは各々異なるものであってもよい）で表されたものであることが好ましい。
【００１１】
さらに、本発明の結晶核剤は、上記結晶核剤が、下記一般式（４）、
2010053248.tif 000005
（式（４）中、Ｒは、一般式（１）中のＲと同じものを表し、複数あるＲは各々異なるものであってもよい）で表されたものであることがさらに好ましい。
【００１２】
本発明のポリオレフィン系樹脂組成物は、ポリオレフィン系樹脂１００質量部に対して、上記の結晶核剤０．０１〜１０質量部を含有することを特徴とするものである。
【００１３】
また、本発明のポリオレフィン系樹脂組成物は、上記ポリオレフィン系樹脂がポリプロピレン樹脂であることがさらに好ましい。
【発明の効果】
【００１４】
本発明によれば、ポリオレフィン系樹脂に結晶核剤として、上記特定のカルバメート構造を有する結晶核剤を配合することにより、透明性に優れたポリオレフィン系樹脂組成物を実現することができる。
【発明を実施するための最良の形態】
【００１５】
本発明の結晶核剤について、以下に詳述する。
本発明の結晶核剤とは、下記一般式（１）で表されるカルバメート構造が炭素原子数１〜１０の炭化水素基を介して少なくとも４つ以上連結した構造からなるものである。
2010053248.tif 000006
（式中、Ｒは水素原子、分岐を有してもよい炭素原子数１〜１２のアルキル基、置換基を有してもよい炭素原子数６〜１０のアリール基、又は置換基を有してもよい炭素原子数３〜１２のシクロアルキル基を表し、複数あるＲは各々異なるものであってよい）
【００１６】
前記炭素原子数１〜１０の炭化水素基とは、炭素原子と水素原子で構成される化合物を表し、その分子構造は、アルカン、アルケン、シクロアルカン、芳香族炭化水素等が挙げられ、かかる炭化水素基の少なくとも４個の水素原子がカルバメート構造で置換されている。
【００１７】
前記一般式（１）中のＲで表される、分岐を有してもよい炭素原子数１〜１２のアルキル基としては、例えば、メチル基、エチル基、プロピル基、イソプロピル基、ブチル基、第二ブチル基、第三ブチル基、イソブチル基、ペンチル基、イソペンチル基、第三ペンチル基、ヘキシル基、２−ヘキシル基、３−ヘキシル基、ヘプチル基、２−ヘプチル基、３−ヘプチル基、イソヘプチル基、第三ヘプチル基、ｎ−オクチル基、イソオクチル基、第三オクチル基、ノニル基、イソノニル基、デシル基、ウンデシル基、ドデシル基等が挙げられる。
【００１８】
これらアルキル基は、酸素原子、硫黄原子、カルボニル基、エステル基、アミド基、イミノ基又は下記のアリール基で中断されていてもよく、アルキル基中の水素原子が、ヒドロキシ基、ハロゲン原子、アミノ基、ニトロ基、シアノ基、アルケニル基、アルケニルオキシ基、アルカノイルオキシ基、アルコキシカルボニル基等の鎖状脂肪族基、ピロール、フラン、チオフェン、イミダゾール、オキサゾール、チアゾール、ピラゾール、イソオキサゾール、イソチアゾール、ピリジン、ピリダジン、ピリミジン、ピラジン、ピペリジン、ピペラジン、モルホリン、２Ｈ−ピラン、４Ｈ−ピラン、フェニル、ビフェニル、トリフェニル、ナフタレン、アントラセン、ピロリジン、ピリンジン、インドリジン、インドール、イソインドール、インダゾール、プリン、キノリジン、キノリン、イソキノリン、又は下記のシクロアルキル基等の環状脂肪族基で置換されていてもよい。また、これらの中断又は置換は組み合わされていてもよい。
【００１９】
また、前記アルキル基は、ヒドロキシアルキル基、アルコキシアルキル基、アルキルアミノアルキル基、ジアルキルアミノアルキル基、アルコキシカルボニルアルキル基、カルボキシアルキル基、ハロゲン化アルキル基、アルカノイルオキシアルキル基、アミノアルキル基等を包含し得る。
【００２０】
前記ヒドロキシアルキル基としては、例えば、ヒドロキシメチル、２−ヒドロキシエチル、３−ヒドロキシプロピル、４−ヒドロキシブチル、２−ヒドロキシブチル、１−ヒドロキシペンチル、６−ヒドロキシヘキシル等が挙げられ、アルキル基と同様に、ヒドロキシアルキル基中のアルキル基が中断されてもよく、ヒドロキシアルキル基中の水素原子が置換されていてもよく、中断及び置換が組み合わされてもよい。
【００２１】
前記アルコキシアルキル基としては、例えば、メトキシメチル、メトキシエチル、メトキシブチル、エトキシヘキシル、エトキシメチル、ブトキシエチル、ｔ−ブトキシヘキシル、ヘキシルオキシメチル等が挙げられ、前記アルキル基と同様に、アルコキシアルキル基中のアルキル基が中断されてもよく、アルコキシアルキル基中の水素原子が置換されてもよく、中断及び置換が組み合わされてもよい。
【００２２】
前記アルキルアミノアルキル基としては、例えば、メチルアミノメチル、エチルアミノメチル、ヘキシルアミノメチル、エチルアミノエチル、ヘキシルアミノエチル、メチルアミノプロピル、ブチルアミノプロピル、メチルアミノブチル、エチルアミノブチル、ヘキシルアミノブチル、メチルアミノヘキシル、エチルアミノヘキシル、ブチルアミノヘキシル、ヘキシルアミノヘキシル等が挙げられ、前記アルキル基と同様に、アルキルアミノアルキル基中のアルキル基が中断されてもよく、アルキルアミノアルキル基中の水素原子が置換されていてもよく、中断及び置換が組み合わされてもよい。
【００２３】
前記ジアルキルアミノアルキル基としては、例えば、ジメチルアミノメチル、ジエチルアミノメチル、ジヘキシルアミノメチル、ジエチルアミノエチル、ジヘキシルアミノエチル、ジメチルアミノプロピル、ジブチルアミノプロピル、ジメチルアミノブチル、ジエチルアミノブチル、ジヘキシルアミノブチル、ジメチルアミノヘキシル、ジエチルアミノヘキシル、ジブチルアミノヘキシル、ジヘキシルアミノヘキシル等が挙げられ、アルキル基と同様に、ジアルキルアミノアルキル基中のアルキル基が中断されてもよく、ジアルキルアミノアルキル基中の水素原子が置換されてもよく、中断及び置換が組み合わされてもよい。
【００２４】
前記アルコキシカルボニルアルキル基とは、例えば、メトキシカルボニルメチル、メトキシカルボニルエチル、メトキシカルボニルヘキシル、エトキシカルボニルメチル、エトキシカルボニルエチル、プロポキシカルボニルメチル、イソプロポキシカルボニルメチル、ブトキシカルボニルメチル、ペンチルオキシカルボニルメチル、ヘキシルオキシカルボニルメチル、ヘキシルオキシカルボニルブチル、ヘキシルオキシカルボニルヘキシル等が挙げられ、
前記アルキル基と同様に、アルコキシカルボニルアルキル基中のアルキル基は中断されてもよく、アルコキシカルボニルアルキル基中の水素原子が置換されてもよく、中断及び置換が組み合わされてもよい。
【００２５】
前記カルボキシアルキル基とは、例えば、カルボキシメチル、カルボキシエチル、カルボキシブチル、カルボキシヘキシル等が挙げられ、前記アルキル基と同様に、カルボキシアルキル基中のアルキル基は中断されてもよく、カルボキシアルキル基中の水素原子が置換されてもよく、中断及び置換が組み合わされてもよい。
【００２６】
前記ハロゲン化アルキル基とは、例えば、モノクロロメチル、モノブロモメチル、モノヨードメチル、モノフルオロメチル、ジクロロメチル、ジブロモメチル、ジヨードメチル、ジフルオロメチル、トリクロロメチル、トリブロモメチル、トリヨードメチル、トリフルオロメチル、ジブロモブチル、ジヨードブチル、ジフルオロブチル、クロロヘキシル、ブロモヘキシル、ヨードヘキシル及びフルオロヘキシル等が挙げられ、前記アルキル基と同様に、ハロゲン化アルキル基中のアルキル基は中断されてもよく、ハロゲン化アルキル基中の水素原子が置換されてもよく、中断及び置換が組み合わされてもよい。
【００２７】
前記アルカノイルオキシアルキル基とは、例えば、アセトキシメチル、２−アセトキシエチル、プロピオニルオキシメチル、１−ヘキサノイルオキシ−２−メチルペンチル等が挙げられ、前記アルキル基と同様に、アルカノイルオキシアルキル基中のアルキル基は中断されてもよく、アルカノイルオキシアルキル基中の水素原子が置換されてもよく、中断及び置換が組み合わされてもよい。
【００２８】
前記アミノアルキル基とは、例えば、アミノメチル基、アミノエチル基、アミノプロピル基、アミノブチル基、アミノペンチル基、アミノヘキシル基等が挙げられ、前記アルキル基と同様に、アミノアルキル基中のアルキル基は中断されてもよく、アミノアルキル基中の水素原子が置換されてもよく、中断及び置換が組み合わされてもよい。
【００２９】
前記一般式（１）中のＲで表される、炭素原子数６〜１８の置換基を有してもよいアリール基としては、フェニル基、４−ヒドロキシフェニル基、３，４，５−トリメトキシフェニル基、４−第三ブチルフェニル基、ビフェニル基、ナフチル基、メチルナフチル基、アントラセニル基、フェナントリル等が挙げられ、アリール基中の水素原子が、ヒドロキシ基、ハロゲン原子、ニトロ基、シアノ基、アルキル基、アルコキシ基、アルケニル基、アルケニルオキシ基、アルコキシアルキル基、アルカノイルオキシ基、又はアルコキシカルボニル基で置換されていてもよい。
【００３０】
前記一般式（１）中のＲで表される、置換されていてもよい炭素原子数３〜１２のシクロアルキル基としては、シクロプロピル基、シクロペンチル基、シクロヘキシル基、シクロヘプチル基、シクロオクチル基、シクロノニル基、シクロデシル基等が挙げられ、シクロアルキル基中の水素原子が、ハロゲン原子、アルキル基、アルコキシ基、アルケニル基、アルケニルオキシ基、アルコキシアルキル基、アルカノイルオキシ基、アルコキシカルボニル基、ニトリル基又はシアノ基で置換されていてもよい。
【００３１】
本発明における前記一般式（１）で表される化合物の具体的な構造としては、下記化合物Ｎｏ．１〜Ｎｏ．９が挙げられる。ただし、本発明は以下の化合物に制限されるものではない。
2010053248.tif 000007
【００３２】
上記一般式（１）で表される結晶核剤のうち、下記一般式（２）又は（３）で表される構造の化合物を好ましく用いることができる。
2010053248.tif 000008
（式（２）中、Ｒは一般式（１）中のＲと同じものを表し、ｎは２〜８の整数を表し、複数あるＲは各々異なるものであってもよい。）
2010053248.tif 000009
（式（３）中、Ｒは一般式（１）中のＲと同じものを表し、複数あるＲは各々異なるものであってもよい。）
【００３３】
上記一般式（１）で表される結晶核剤のなかでも、特に、下記一般式（４）で表される構造の化合物が好適である。
2010053248.tif 000010
（式中、Ｒは、一般式（１）中のＲと同じものを表し、複数あるＲは各々異なるものであってもよい。）
【００３４】
前記一般式（１）で表されるカルバメート構造が炭素原子数１〜１０の炭化水素基を介して少なくとも４つ以上連結した構造からなる化合物は、具体的には後述の合成例に従って製造することができるが、一般的には、下記反応式（５）又は（６）に従って製造することができる。即ち、エリスリトール又はペンタエリスリトール等の多価アルコール化合物とイソシアン酸化合物等を、必要に応じてジメチルアセトアミド等の溶媒中に加熱還流下で反応させることによって、容易に製造することができる。
【００３５】
反応式（５）
2010053248.tif 000011
ＤＭＡｃ：ジメチルアセトアミド
【００３６】
反応式（６）
2010053248.tif 000012
ＤＭＡｃ：ジメチルアセトアミド
【００３７】
次に、本発明のポリオレフィン系樹脂組成物について、以下に詳述する。
本発明のポリオレフィン系樹脂組成物に用いられるポリオレフィン系樹脂としては、例えば、低密度ポリエチレン、直鎖状低密度ポリエチレン、高密度ポリエチレン、アイソタクチックポリプロピレン、シンジオタクチックポリプロピレン、ヘミアイソタクチックポリプロピレン、シクロオレフィンポリマー、ステレオブロックポリプロピレン、ポリ−３−メチル−１−ブテン、ポリ−３−メチル−１−ペンテン、ポリ−４−メチル−１−ペンテン等のα−オレフィン重合体、エチレン／プロピレンブロック又はランダム共重合体等のα−オレフィン共重合体等が挙げられる。
【００３８】
上記のポリオレフィン系樹脂の中では、本発明の結晶核剤の使用効果が顕著であるポリプロピレン系樹脂が好適であり、ポリプロピレン、エチレン／プロピレンブロック又はランダム共重合体、エチレン以外のα−オレフィン／プロピレンブロック又はランダム共重合体及びこれらのプロピレン系重合体と他のα−オレフィン重合体との混合物等が、特に好適に用いられる。
【００３９】
本発明のポリオレフィン系樹脂組成物において、前記一般式（１）で表されるカルバメート構造が炭素原子数１〜１０の炭化水素基を介して少なくとも４つ以上連結した構造を有する結晶核剤は、前記ポリオレフィン系樹脂１００質量部に対して、０．０１〜１０質量部、好ましくは０．０２〜１質量部、より好ましくは、０．０５〜０．５質量部配合される。０．０１質量部より少ないと、添加効果が不充分であり、１０質量部より多いと、ポリオレフィン系樹脂組成物を成形加工して得られる成形品の表面にブリードするおそれがある。
【００４０】
また、本発明のポリオレフィン系樹脂組成物には、必要に応じて、従来公知の可塑剤、酸化防止剤、熱安定剤、光安定剤、紫外線吸収剤、顔料、着色剤、各種フィラー、帯電防止剤、離型剤、香料、滑剤、難燃剤、発泡剤、充填剤、抗菌剤、抗カビ剤、本発明の結晶核剤以外の結晶核剤等の各種添加剤を配合してもよい。
【００４１】
本発明のポリオレフィン系樹脂組成物において、前記ポリオレフィン系樹脂に、本発明の結晶核剤を配合する方法は、特に制限されるものではなく、従来公知の方法によって行うことができる。例えば、ポリオレフィン系樹脂粉末あるいはペレットと添加剤とをドライブレンドで混合してもよく、添加剤の一部をプレブレンドした後、残りの成分とドライブレンドしてもよい。ドライブレンドの後に、例えば、ミルロール、バンバリーミキサー、スーパーミキサー等を用いて混合し、単軸あるいは二軸押出機等を用いて混練してもよい。この混合混練は、通常１２０〜２２０℃程度の温度で行われる。また、ポリオレフィン系樹脂の重合段階で添加剤を添加する方法、バインダー、ワックス、溶剤、シリカ等の造粒助剤等と共に予め所望の割合で混合した後、造粒してワンパック複合添加剤とし、該ワンパック複合添加剤をポリオレフィン系樹脂に添加する方法、添加剤を高濃度で含有するマスターバッチを作成し、該マスターバッチをポリオレフィン系樹脂に添加する方法等を用いることができる。
【００４２】
本発明のポリオレフィン系樹脂組成物を成形するに際しては、一般のプラスチックと同様に、押出成形、射出成形、ブロー成形、真空成形、圧縮成形等の成形を行うことができ、シート、棒、ビン、容器等の各種成形品を容易に得ることができる。
【実施例】
【００４３】
以下、合成例、製造例および実施例を挙げて、本発明を更に具体的に説明するが、本発明は以下の実施例等によって何ら制限を受けるものではない。尚、合成例とは、上記一般式（１）で表されるカルバメート構造が炭素原子数１〜１０の炭化水素基を介して少なくとも４つ以上連結した構造を有する結晶核剤の合成方法であり、製造例とは、本発明のポリオレフィン系樹脂組成物の製造例である。また、実施例とは本発明のポリオレフィン系樹脂組成物の物性の評価を示す。
【００４４】
（合成例１）化合物Ｎｏ．１を下記の手順に従い、合成した。
窒素雰囲気下、エリスリトール３ｇ（２４．６ｍｍｏｌ）、ジブチルチンオキシド０．３ｇ及びジメチルアセトアミド１５０ｍｌを混合し、０℃まで冷却した。冷却後、さらに、イソシアン酸シクロヘキシル１２．３ｇ（９８．４ｍｍｏｌ）を滴下した。滴下終了後、１４０℃まで昇温してその温度で４時間保持した。室温で放冷して冷却した後、イソプロパノール／水の混合溶液１００ｍｌ（質量比１／１）を加えて反応を停止させた。反応で生じた生成物を濾別し、残渣をイソプロパノールで洗浄して、白色固体１２．７ｇ（収率：８３％）を得た。該白色固体をＦＴ−ＩＲで分析した結果、化合物Ｎｏ．１と同定した。これらの分析結果について下記に示す。
【００４５】
ＦＴ−ＩＲ［ＫＢｒ錠剤法］（ｃｍ−１）
３３２９、２９３６、２８５５、１６９３、１５３５、１４４７、１３１５、１２８０、１２３４、１１４６、１０６８、１０４９
【００４６】
（製造例）
２３０℃、２１．２Ｎでのメルトフローインデックスが１５ｇ／１０分であるエチレン／プロピレンランダム共重合体（エチレン含有量；３質量％）１００質量部に対し、フェノール系抗酸化剤：テトラキス［メチレン−３−（３’，５’−ジ第三ブチル−４’−ヒドロキシフェニル）プロピオネート］メタン０．１質量部、リン系抗酸化剤：トリス（２，４−ジ第三ブチルフェニル）ホスファイト０．１質量部、ハイドロタルサイト（ＤＨＴ−４Ａ；協和化学工業株式会社製）０．０５質量部、及び下記の表１に記載の化合物を、ヘンシェルミキサー（ＦＭ２００；三井鉱山株式会社製）で１０００ｒｐｍ、１分間混合し、単軸押出機（ＯＥＸ３０２４；株式会社ディ・ディ・エム製）で、２３０℃、２５ｒｐｍのスクリュー速度の加工条件で押出加工してペレットを製造した。得られたペレットについて、９０℃で３時間乾燥後、下記の評価を実施した。なお、下記の表１中の結晶核剤は、上記化合物Ｎｏ．１〜４およびＮｏ．７に対応するものである。
【００４７】
（結晶化温度）
得られたペレットを、示差走査熱量測定機（ダイアモンド；パーキンエルマー社製）にて、５０℃／ｍｉｎの速度で２３０℃まで昇温し、１０分間保持後−１０℃／ｍｉｎの速度で５０℃まで冷却して得られたチャートにおいて、吸熱のピークトップを結晶化温度とした。これらの結果について下記の表１に示す。
【００４８】
（Ｈａｚｅ）
前記の得られたペレットを、射出成型機（ＥＣ１００−２Ａ；東芝機械株式会社製）にて、２２０℃の射出温度及び７０〜８０ＭＰａの射出圧力で金型に４０秒間充填し、５０℃の金型内で２０秒間冷却後、金型からシートを取り出す条件で射出成形を行って、一辺が６０ｍｍ四方の正方形で厚みが１ｍｍのシートを得た。該シートは射出成形後ただちに槽内温度が２３℃である恒温槽で４８時間以上静置した後、ヘイズ・ガード2（株式会社東洋精機製作所製）にて、試験片のＨａｚｅ（霞度）を求めた。尚、この数値が低いほど試験片の透明性は良好であることを示す。これらの結果について下記の表１に示す。
【００４９】
（曲げ弾性率）
前記の得られたペレットを、射出成型機（ＥＣ１００−２Ａ；東芝機械株式会社製）にて、２２０℃の射出温度及び７０〜８０ＭＰａの射出圧力で金型に４０秒間充填し、５０℃の金型内で２０秒間冷却後、金型からシートを取り出す条件で射出成形を行って、長さ８０ｍｍ、幅１０ｍｍ、厚み４ｍｍの曲げ試験片を作成した。該曲げ試験片は射出成形後ただちに槽内温度が２３℃である恒温槽で４８時間以上静置した後、曲げ試験機（株式会社島津製作所製；ＡＧ−ＩＳ）にて、曲げ弾性率（ＭＰａ）を求めた。これらの結果について下記の表１に示す。
【００５０】
【表１】
2010053248.tif 000013
１）：結晶核剤未配合
２）：未評価
【００５１】
前記表１より、本発明の一般式（１）で表される結晶核剤を含有したポリオレフィン系樹脂組成物は、透明性及び物性を大幅に改善できることが確認できた。